(57)【要約】【課題】  電気的導通部位を形成する金属種が、低コストで、耐エレクトロマイグレーション性に優れる銅のみであり、且つ、配線に利用可能な高い導電性を発現できる導電性インク組成物及びその製造方法を提供する【解決手段】  銅粒子、配位性化合物及びギ酸銅粒子を含み、ａ）酸、及び表面保護剤を含んでなる洗浄用組成物で銅粒子を洗浄する工程を経て製造する導電性インク組成物であって、体積抵抗値が３．０Ｘ１０−５〜３．０〜１０−６Ω・ｃｍであることを特徴とする導電性インク組成物【選択図】  なし【特許請求の範囲】
【請求項１】
銅粒子、配位性化合物及びギ酸銅粒子を含み、ａ）酸、及び表面保護剤を含んでなる洗浄用組成物で銅粒子を洗浄する工程を経て製造する導電性インク組成物であって、体積抵抗値が３．０Ｘ１０−５〜３．０〜１０−６Ω・ｃｍであることを特徴とする導電性インク組成物。
【請求項２】
配位性化合物が、脂肪族アミン、芳香族アミン、複素環式アミン、及び下記一般式（１）で示されるアミン化合物からなる群より選ばれる少なくとも一種であることを特徴とする請求項１に記載の導電性インク組成物。
【化１】
2012126815.tif 000005
［Ｒ１、Ｒ２は各々独立して、水素原子、メチル基、エチル基、２−ヒドロキシエチル基、２−メトキシエチル基、又は２−エトキシエチル基を表し、Ｒ３、Ｒ４は各々独立して、水素原子、又はメチル基を表し、Ｒ５は水素原子、又は炭素数１〜６の直鎖状、炭素数３〜６の分岐状若しくは環式のアルキル基、２−ヒドロキシエチル基、２−メトキシエチル基、又は２−エトキシエチル基を表し、Ｘはメチレン基、エチレン基、又はプロピレン基を表す。］
【請求項３】
配位性化合物が、エチルアミン、ｎ−プロピルアミン、ｉ−プロピルアミン、ｎ−ブチルアミン、ｎ−ペンチルアミン、ｎ−ヘキシルアミン、シクロヘキシルアミン、ｎ−オクチルアミン、２−エチルヘキシルアミン、ｎ−ノニルアミン、ｎ−デシルアミン、ｎ−ウンデシルアミン、ｎ−ドデシルアミン、ピペリジン、ピリジン、ピペラジン、Ｎ−メチルピペラジン、Ｎ−エチルピペラジン、ホモピペラジン、ヘキサメチレンイミン、エタノールアミン、Ｎ−メチルエタノールアミン、Ｎ，Ｎ−ジメチルエタノールアミン、２−メトキシエチルアミン、ビス（２−メトキシエチル）アミン、２−エトキシエチルアミン、２−ｎ−プロポキシエチルアミン、２−ｎ−ブトキシエチルアミン、２−（２−ヒドロキシエチルオキシ）エチルアミン、２−（２−メトキシエチルオキシ）エチルアミン、Ｎ，Ｎ−ジメチル−２−（２−メトキシエチルオキシ）エチルアミン、１，１−ジメチル−２−ヒドロキシエチルアミン、１，１−ジメチル−２−メトキシエチルアミン、１，１−ジメチル−２−エトキシエチルアミン、３−ヒドロキシプロピルアミン、３−メトキシプロピルアミン、３−エトキシプロピルアミン、及び３−ｎ−ブトキシプロピルアミンからなる群より選ばれる少なくとも１種以上であることを特徴とする請求項１又は２に記載の導電性インク組成物。
【請求項４】
ａ）酸、及び表面保護剤を含んでなる洗浄用組成物で銅粒子を洗浄する工程を経て製造することを特徴とする請求項１〜３のいずれかに記載の導電性インク組成物の製造方法。
【請求項５】
酸が、硝酸、硫酸、次亜臭素酸、次亜塩素酸、亜硝酸、亜硫酸、臭化水素酸、塩酸、フッ化水素酸、ギ酸、酢酸、プロピオン酸、安息香酸、シュウ酸、グルタル酸、アジピン酸、マロン酸、コハク酸、マレイン酸、フマル酸、酒石酸、リンゴ酸、及びクエン酸からなる群より選ばれる少なくとも１種以上であることを特徴とする請求項４に記載の製造方法。
【請求項６】
表面保護剤が、エタンチオール、ｎ−プロパンチオール、ｎ−ブタンチオール、ｎ−ヘキサンチオール、シクロヘキサンチオール、ｎ−オクタンチオール、２−エチルヘキサンチオール、ｎ−ブチルアミン、ｔ−ブチルアミン、ｎ−ヘキシルアミン、シクロヘキシルアミン、ｎ−オクチルアミン、２−エチルヘキシルアミン、ｎ−デシルアミン、ｎ−ドデシルアミン、ｎ−テトラデシルアミン、ｎ−ヘキサデシルアミン、ピラゾール、１−メチルピラゾール、３−メチルピラゾール、４−メチルピラゾール、３，５−ジメチルピラゾール、３−フェニルピラゾール、イミダゾール、ベンゾイミダゾール、ピラジン、ピペラジン、Ｎ−メチルピペラジン、Ｎ−エチルピペラジン、Ｎ−（２−アミノエチル）ピペラジン、ホモピペラジン、トリアジン、１，２，３−トリアゾール、１，２，４−トリアゾール、及びベンゾトリアゾールからなる群より選ばれる少なくとも１種以上であることを特徴とする請求項４又は５に記載の製造方法。
【請求項７】
酸、及び表面保護剤とを含んでなる洗浄用組成物において、酸の濃度が１．０〜９９．９９９９重量％、表面保護剤の濃度が０．０００１〜９９重量％の範囲であることを特徴とする請求項４〜６のいずれかに記載の製造方法。
【請求項８】
酸、及び表面保護剤とを含んでなる洗浄用組成物が、さらに希釈剤を含有することを特徴とする請求項４〜７のいずれかに記載の製造方法。
【請求項９】
洗浄時の温度が、０〜１５０℃であることを特徴とする請求項４〜８のいずれかに記載の製造方法。
【請求項１０】
さらに、ｂ）銅粒子、配位性化合物、及びギ酸銅粒子を混合する工程を経ることを特徴とする請求項４〜９のいずれかに記載の製造方法。
【請求項１１】
混合時の温度が、０〜８０℃であることを特徴とする請求項１０に記載の製造方法。
【発明の詳細な説明】
【技術分野】
【０００１】
本発明は、導電性インク組成物及びその製造方法に関するものであり、特にエレクトロニクス分野で配線形成用材料として好適に用いることができる導電性インク組成物及びその製造方法に関するものである。
【背景技術】
【０００２】
近年、省コストや低環境負荷への観点から、スクリーン印刷等の印刷法で導電性インクを所望のパターンに印刷し、回路基板における配線や電極等の電気的導通部位を形成する技術が注目を集めている。
【０００３】
現状、導電性インクとしては、導電性に優れる銀粒子を利用した導電性インクが主流となっているが、銀は、エレクトロマイグレーション（ｅｌｅｃｔｒｏｍｉｇｒａｔｉｏｎ）が発生しやすいという問題や、銀自体が高価な金属であるといった問題がある。ここで、エレクトロマイグレーションとは、電界の影響で、金属成分（例えば、配線や電極に使用した金属）が非金属媒体（例えば、絶縁物）の上や中を横切って移動する現象である。
【０００４】
そこで、低コストで、エレクトロマイグレーションが生じるおそれが少なく、且つ高い導電性をもつ銅を主成分とする電気的導通部位を、印刷法により形成可能な導電性インクが望まれている。
【０００５】
銅を主成分とする導電性インクとしては、銅粒子をペースト化した銅ペーストが検討されている。銅ペーストとは、一般的には、銅粒子、バインダー樹脂、及び溶剤を混合しペースト状にしたものであり、バインダー樹脂の硬化収縮により、銅粒子相互を物理的に接触させ、電気的導通を発現させるものである（例えば、特許文献１参照）。しかし、銅は、酸化を受けやすく、銅粒子表面に形成された酸化被膜は電気的抵抗となり、銅粒子相互の接触による電気的導通を妨げるため、十分な導電性を得られない問題があった。
【０００６】
そこで、導電性を向上させるための検討が行われている。
【０００７】
例えば、導電性粉末、有機バインダー、および溶剤を必須成分とする導電性ペーストにおいて、該有機バインダーがアルキル基の炭素数が６〜２８のアルキルサリチル酸および／またはその金属塩を含有することを特徴とする導電性ペースト、および該導電性ペーストを基材上に塗布または印刷後、硬化してなることを特徴とする導電性塗膜を製造する方法が提案されている（例えば、特許文献２参照）。
【０００８】
また、例えば、銅粉末、熱硬化性樹脂、多価フェノールモノマー、及びイミダゾール化合物を必須成分とする導電性銅ペースト組成物を用いる方法が提案されている。（例えば、特許文献３参照）。
【０００９】
特許文献２の方法では、酸化防止剤としてアルキル基の炭素数が６〜２８のアルキルサリチル酸および／またはその金属塩を含有することにより、銅粒子の耐酸化性を向上させ導電性の向上を図っている。しかし、その導電性は体積抵抗率として、６０μΩ・ｃｍ以上であり、配線や電極等の高い導電性を要求される用途では利用できないおそれがあった。
【００１０】
また、特許文献３の方法では、還元剤として多価フェノールモノマーを含有し、この多価フェノールモノマーが、銅粒子表面の酸化銅を還元することにより、導電性の向上を図っている。しかし、その導電性は上記と同様に十分ではなかった。
【先行技術文献】
【特許文献】
【００１１】
【特許文献１】特開平１−１６７３８５号公報
【特許文献２】特開平５−１４０４８４号公報
【特許文献３】特開平８−７３７８０号公報
【発明の開示】
【発明が解決しようとする課題】
【００１２】
本発明は、上記した背景技術に鑑みてなされたものであり、その目的は、電気的導通部位を形成する金属種が、低コストで、耐エレクトロマイグレーション性に優れる銅のみであり、且つ、配線に利用可能な高い導電性を発現できる導電性インク組成物及びその製造方法を提供することにある。
【課題を解決するための手段】
【００１３】
本発明者らは、鋭意検討した結果、銅粒子、配位性化合物及びギ酸銅粒子を含み、ａ）酸、及び表面保護剤を含んでなる洗浄用組成物で銅粒子を洗浄する工程を経て製造する導電性インク組成物が、低い体積抵抗値（高い導電性）を有することを見出し、本発明を完成させるに至った。
【００１４】
すなわち、本発明は、以下に示すとおりの導電性インク組成物及びその製造方法である。
［１］銅粒子、配位性化合物及びギ酸銅粒子を含み、ａ）酸、及び表面保護剤を含んでなる洗浄用組成物で銅粒子を洗浄する工程を経て製造する導電性インク組成物であって、体積抵抗値が３．０Ｘ１０−５〜３．０〜１０−６Ω・ｃｍであることを特徴とする導電性インク組成物。
［２］配位性化合物が、脂肪族アミン、芳香族アミン、複素環式アミン、及び下記一般式（１）で示されるアミン化合物からなる群より選ばれる少なくとも一種であることを特徴とする上記［１］に記載の導電性インク組成物。
【００１５】
【化１】
2012126815.tif 000002
【００１６】
［Ｒ１、Ｒ２は各々独立して、水素原子、メチル基、エチル基、２−ヒドロキシエチル基、２−メトキシエチル基、又は２−エトキシエチル基を表し、Ｒ３、Ｒ４は各々独立して、水素原子、又はメチル基を表し、Ｒ５は水素原子、又は炭素数１〜６の直鎖状、炭素数３〜６の分岐状若しくは環式のアルキル基、２−ヒドロキシエチル基、２−メトキシエチル基、又は２−エトキシエチル基を表し、Ｘはメチレン基、エチレン基、又はプロピレン基を表す。］
［３］配位性化合物が、エチルアミン、ｎ−プロピルアミン、ｉ−プロピルアミン、ｎ−ブチルアミン、ｎ−ペンチルアミン、ｎ−ヘキシルアミン、シクロヘキシルアミン、ｎ−オクチルアミン、２−エチルヘキシルアミン、ｎ−ノニルアミン、ｎ−デシルアミン、ｎ−ウンデシルアミン、ｎ−ドデシルアミン、ピペリジン、ピリジン、ピペラジン、Ｎ−メチルピペラジン、Ｎ−エチルピペラジン、ホモピペラジン、ヘキサメチレンイミン、エタノールアミン、Ｎ−メチルエタノールアミン、Ｎ，Ｎ−ジメチルエタノールアミン、２−メトキシエチルアミン、ビス（２−メトキシエチル）アミン、２−エトキシエチルアミン、２−ｎ−プロポキシエチルアミン、２−ｎ−ブトキシエチルアミン、２−（２−ヒドロキシエチルオキシ）エチルアミン、２−（２−メトキシエチルオキシ）エチルアミン、Ｎ，Ｎ−ジメチル−２−（２−メトキシエチルオキシ）エチルアミン、１，１−ジメチル−２−ヒドロキシエチルアミン、１，１−ジメチル−２−メトキシエチルアミン、１，１−ジメチル−２−エトキシエチルアミン、３−ヒドロキシプロピルアミン、３−メトキシプロピルアミン、３−エトキシプロピルアミン、及び３−ｎ−ブトキシプロピルアミンからなる群より選ばれる少なくとも１種以上であることを特徴とする上記［１］又は［２］に記載の導電性インク組成物。
［４］ａ）酸、及び表面保護剤を含んでなる洗浄用組成物で銅粒子を洗浄する工程を経て製造することを特徴とする上記［１］〜［３］のいずれかに記載の導電性インク組成物の製造方法。
［５］酸が、硝酸、硫酸、次亜臭素酸、次亜塩素酸、亜硝酸、亜硫酸、臭化水素酸、塩酸、フッ化水素酸、ギ酸、酢酸、プロピオン酸、安息香酸、シュウ酸、グルタル酸、アジピン酸、マロン酸、コハク酸、マレイン酸、フマル酸、酒石酸、リンゴ酸、及びクエン酸からなる群より選ばれる少なくとも１種以上であることを特徴とする上記［４］に記載の製造方法。
［６］表面保護剤が、エタンチオール、ｎ−プロパンチオール、ｎ−ブタンチオール、ｎ−ヘキサンチオール、シクロヘキサンチオール、ｎ−オクタンチオール、２−エチルヘキサンチオール、ｎ−ブチルアミン、ｔ−ブチルアミン、ｎ−ヘキシルアミン、シクロヘキシルアミン、ｎ−オクチルアミン、２−エチルヘキシルアミン、ｎ−デシルアミン、ｎ−ドデシルアミン、ｎ−テトラデシルアミン、ｎ−ヘキサデシルアミン、ピラゾール、１−メチルピラゾール、３−メチルピラゾール、４−メチルピラゾール、３，５−ジメチルピラゾール、３−フェニルピラゾール、イミダゾール、ベンゾイミダゾール、ピラジン、ピペラジン、Ｎ−メチルピペラジン、Ｎ−エチルピペラジン、Ｎ−（２−アミノエチル）ピペラジン、ホモピペラジン、トリアジン、１，２，３−トリアゾール、１，２，４−トリアゾール、及びベンゾトリアゾールからなる群より選ばれる少なくとも１種以上であることを特徴とする上記［４］又は［５］に記載の製造方法。
［７］酸、及び表面保護剤とを含んでなる洗浄用組成物において、酸の濃度が１．０〜９９．９９９９重量％、表面保護剤の濃度が０．０００１〜９９重量％の範囲であることを特徴とする上記［４］〜［６］のいずれかに記載の製造方法。
［８］酸、及び表面保護剤とを含んでなる洗浄用組成物が、さらに希釈剤を含有することを特徴とする上記［４］〜［７］のいずれかに記載の製造方法。
［９］洗浄時の温度が、０〜１５０℃であることを特徴とする上記［４］〜［８］のいずれかに記載の製造方法。
［１０］さらに、ｂ）銅粒子、配位性化合物、及びギ酸銅粒子を混合する工程を経ることを特徴とする上記［４］〜［９］のいずれかに記載の製造方法。
［１１］混合時の温度が、０〜８０℃であることを特徴とする上記［１０］に記載の製造方法。
【発明の効果】
【００１７】
本発明は以下に示す効果を奏する。
【００１８】
本発明の導電性インク組成物は、製造の際に銅粒子の表面酸化膜を酸で洗浄すると同時に表面保護剤により被覆するため、銅粒子の表面酸化を抑制し、高い導電性を有する導電性インク組成物であり、また凝集による二次粒子の生成を抑制することができ、印刷用インクとするために必要な均一性、分散性に優れた導電性インク組成物である。
【００１９】
また、本発明の導電性インク組成物は、銅粒子、及びギ酸銅を含有し、金属成分は銅のみであるため、銅の優れた特性を有する導電膜や、導電性パターンを形成可能な導電性インク組成物である。
【００２０】
また、本発明の導電性インク組成物の製造方法は、市販の安価な銅粒子を、利用することができ、また製造に際して特別な設備を必要としないため、コスト性、生産性に優れる。
【００２１】
本発明の導電性インク組成物は、塗布、加熱といった簡便な方法で電気的導通部位を形成することが可能であり、省エネルギー、低コスト、低環境負荷を達成でき、工業的に極めて有用である。また、電気的導通部位形成工程において水素を含む還元雰囲気を必要とせず、窒素等の不活性雰囲気下での加熱で導電膜形成が可能であり、安全性に優れる。さらに、樹脂を基材として利用可能な温度で、電気的導通部位の形成が可能であり、汎用性に優れる。
【発明を実施するための形態】
【００２２】
以下に、本発明をさらに詳細に説明する。
【００２３】
本発明の導電性インク組成物は、銅粒子、配位性化合物及びギ酸銅粒子を含み、ａ）酸、及び表面保護剤を含んでなる洗浄用組成物で銅粒子を洗浄する工程を経て製造する導電性インク組成物であって、体積抵抗値が３．０Ｘ１０−５〜３．０〜１０−６Ω・ｃｍであることを特徴とする導電性インク組成物に関するものである。
【００２４】
本発明における銅粒子は、特に限定するものではなく、少なくとも銅を主成分とする金属粒子である。単体であってもその他金属との合金であっても差し支えなく、銅の優れた特性を発現させるためには、銅の含有量が９０重量％以上が好ましく、９９重量％以上が特に好ましい。
【００２５】
銅粒子の形状は、特に限定するものではなく、樹枝状、球状、鱗片状、又は不定型からなる群より選ばれる少なくとも一種であることが好ましく、中でも球状の銅粒子がインクとした際の印刷性の面から好ましい。
【００２６】
銅粒子の平均粒子径は、金属表面の活性抑制及び銅粒子が沈降・メッシュが目詰まり防止の観点から、０．０１〜１００μｍの範囲であることが好ましく、０．１〜１０μｍの範囲であることが特に好ましい。尚、銅粒子の平均粒子径の測定方法としては、一般的な測定方法を用いることができる。例えば、透過型電子顕微鏡（ＴＥＭ），電界放射型透過電子顕微鏡（ＦＥ−ＴＥＭ），電界放射型走査電子顕微鏡（ＦＥ−ＳＥＭ）等を適宜使用することができる。平均粒子径の値は、上記装置を用いて測定し、観測された視野の中から、粒子径が比較的そろっている箇所を３箇所選択し、粒径測定に最も適した倍率で撮影する。各々の写真から、一番多数存在すると思われる粒子を１００個選択し、その直径をものさしで測り、測定倍率を除して粒子径を算出する。これらの値を算術平均することにより求めることができる。
【００２７】
また、銅粒子は市販のものでもよいし、公知の方法により合成したものでも良く、特に限定はなく、工業用に市販されているもので十分である。また銅粒子の純度については特に限定はなく導電性薄膜とした際に、導電性に悪影響を与える恐れがあるため、９５％以上が好ましく、９９％以上が特に好ましい。
【００２８】
本発明における配位性化合物は、ギ酸銅粒子に対して配位能を有する化合物であればよく、特に限定するものではなく、脂肪族アミン、芳香族アミン、複素環式アミン、及び下記一般式（１）で示されるアミン化合物からなる群より選ばれる少なくとも一種が好ましい。
【００２９】
【化２】
2012126815.tif 000003
【００３０】
［Ｒ１、Ｒ２は各々独立して、水素原子、メチル基、エチル基、２−ヒドロキシエチル基、２−メトキシエチル基、又は２−エトキシエチル基を表し、Ｒ３、Ｒ４は各々独立して、水素原子、又はメチル基を表し、Ｒ５は水素原子、又は炭素数１〜６の直鎖状、分岐状若しくは環式のアルキル基、２−ヒドロキシエチル基、２−メトキシエチル基、又は２−エトキシエチル基を表し、Ｘはメチレン基、エチレン基、又はプロピレン基を表す。］
脂肪族アミンとしては、例えばエチルアミン、ｎ−プロピルアミン、ｉ−プロピルアミン、ｎ−ブチルアミン、ｎ−ペンチルアミン、ｎ−ヘキシルアミン、シクロヘキシルアミン、ｎ−オクチルアミン、２−エチルヘキシルアミン、ｎ−ノニルアミン、ｎ−デシルアミン、ｎ−ウンデシルアミン、ｎ−ドデシルアミン等が挙げられ、芳香族アミンとしては、例えばピペリジン、ピリジン等が挙げられ、複素環式アミンとしては、例えばピペラジン、Ｎ−メチルピペラジン、Ｎ−エチルピペラジン、ホモピペラジン、ヘキサメチレンイミン等が挙げられる。
【００３１】
一般式（１）のＲ５における炭素数１〜６の直鎖状アルキル基としては、例えばメチル基、エチル基、ｎ−プロピル基、ｎ−ブチル基、ｎ−ペンチル基、ｎ−ヘキシル基等が挙げられ、炭素数３〜６の分岐状アルキル基としては、例えばｉ−プロピル基、ｉ−ブチル基、ｓｅｃ−ブチル基、ｔ−ブチル基、ｉ−ペンチル基、ｓｅｃ−ペンチル基、ｔ−ペンチル基、ｎｅｏ−ペンチル基、ｉ−ヘキシル基等が挙げられ、炭素数３〜６の環式のアルキル基としては、例えばシクロプロピル基、シクロブチル基、シクロペンチル基、シクロヘキシル基等が挙げられる。
【００３２】
具体的な一般式（１）で示される化合物としては例えば、エタノールアミン、Ｎ−メチルエタノールアミン、Ｎ，Ｎ−ジメチルエタノールアミン、２−メトキシエチルアミン、ビス（２−メトキシエチル）アミン、２−エトキシエチルアミン、ビス（２−エトキシエチル）アミン、２−ｎ−プロポキシエチルアミン、２−ｎ−ブトキシエチルアミン、２−（２−ヒドロキシエチルオキシ）エチルアミン、２−（２−メトキシエチルオキシ）エチルアミン、Ｎ，Ｎ−ジメチル−２−（２−メトキシエチルオキシ）エチルアミン、２−（２−エトキシエチルオキシ）エチルアミン、１，１−ジメチル−２−ヒドロキシエチルアミン、１，１−ジメチル−２−メトキシエチルアミン、１，１−ジメチル−２−エトキシエチルアミン、３−ヒドロキシプロピルアミン、３−メトキシプロピルアミン、３−エトキシプロピルアミン、３−ｎ−プロポキシプロピルアミン、３−ｎ−ブトキシプロピルアミン等が挙げられる。
【００３３】
これらの中でも配位性化合物としては、エチルアミン、ｎ−プロピルアミン、ｉ−プロピルアミン、ｎ−ブチルアミン、ｎ−ペンチルアミン、ｎ−ヘキシルアミン、シクロヘキシルアミン、ｎ−オクチルアミン、２−エチルヘキシルアミン、ｎ−ノニルアミン、ｎ−デシルアミン、ｎ−ウンデシルアミン、ｎ−ドデシルアミン、ピペリジン、ピリジン、ピペラジン、Ｎ−メチルピペラジン、Ｎ−エチルピペラジン、ホモピペラジン、ヘキサメチレンイミン、エタノールアミン、Ｎ−メチルエタノールアミン、Ｎ，Ｎ−ジメチルエタノールアミン、２−メトキシエチルアミン、ビス（２−メトキシエチル）アミン、２−エトキシエチルアミン、２−ｎ−プロポキシエチルアミン、２−ｎ−ブトキシエチルアミン、２−（２−ヒドロキシエチルオキシ）エチルアミン、２−（２−メトキシエチルオキシ）エチルアミン、Ｎ，Ｎ−ジメチル−２−（２−メトキシエチルオキシ）エチルアミン、１，１−ジメチル−２−ヒドロキシエチルアミン、１，１−ジメチル−２−メトキシエチルアミン、１，１−ジメチル−２−エトキシエチルアミン、３−ヒドロキシプロピルアミン、３−メトキシプロピルアミン、３−エトキシプロピルアミン、３−ｎ−ブトキシプロピルアミン等が好ましく、さらに好ましくはｎ−ブチルアミン、ｎ−ペンチルアミン、ｎ−ヘキシルアミン、ｎ−オクチルアミン、２−エチルヘキシルアミン、ｎ−デシルアミン、ピペリジン、Ｎ−エチルピペラジン、ホモピペラジン、ヘキサメチレンイミン、エタノールアミン、Ｎ，Ｎ−ジメチルエタノールアミン、２−メトキシエチルアミン、ビス（２−メトキシエチル）アミン、２−エトキシエチルアミン、２−ｎ−プロポキシエチルアミン、２−ｎ−ブトキシエチルアミン、Ｎ，Ｎ−ジメチル−２−（２−メトキシエチルオキシ）エチルアミン、１，１−ジメチル−２−ヒドロキシエチルアミン、３−ヒドロキシプロピルアミン、３−メトキシプロピルアミン、３−エトキシプロピルアミン、３−ｎ−ブトキシプロピルアミン等であり、特に好ましくはｎ−オクチルアミン、２−エチルヘキシルアミン、ホモピペラジン、ヘキサメチレンイミン、２−エトキシエチルアミン、２−ｎ−ブトキシエチルアミン、３−エトキシプロピルアミン、３−ｎ−ブトキシプロピルアミン等である。これらは１種又は２種以上用いることができる。
【００３４】
配位性化合物は市販のものでもよいし、公知の方法により合成したものでもよい。また、配位性化合物の純度は、特に限定するものではなく、電子材料分野での使用を考慮すると、９５％以上が好ましく、９９％以上が特に好ましい。
【００３５】
本発明におけるギ酸銅粒子は、銅イオンをカチオン種とし、ギ酸をアニオン種とする銅塩の粒子であればよく、特に限定するものではなく、例えば、一価のギ酸銅の粒子、及び二価のギ酸銅の粒子の少なくとも一種が挙げられる。これらの中でも、安定性、及び入手の容易さから、二価のギ酸銅粒子が好ましい。
【００３６】
また、ギ酸銅粒子の平均粒子径は、特に限定するものではなく、粒子表面の活性抑制及び粒子の内部まで完全に反応できることから、０．００１〜１０μｍ未満の範囲であることが好ましい。
【００３７】
ギ酸銅粒子の純度については特に限定するものではなく、あまりにも低純度であると電気的導通部位とした際に、導電性に悪影響を与えるおそれがあるため、９５％以上が好ましく、９９％以上が特に好ましい。
【００３８】
また、ギ酸銅粒子としては、市販のものでも、公知の方法により合成したものでも、さらには、銅イオンを含む化合物とギ酸を混合することにより、系中で形成させたものでも何ら差し支えなく使用することができ、特に限定されない。ギ酸銅粒子を製造する場合においては、特に限定はなく、例えば、ギ酸銅の粉末を機械的粉砕により粉砕する方法や、ギ酸銅の溶液から、ギ酸銅の粒子を析出させる方法等が挙げられる。これらのうち、粒子サイズの再現性が良好なことや、大量の溶媒及び大規模な設備が必要ないことから、ギ酸銅の粉末を機械的粉砕により粉砕する方法が好ましい。
【００３９】
機械的粉砕としては、特に限定するものではなく、例えば、乾式であっても、湿式であっても一向に差し支えなく、具体的には、ボールミル、ビーズミル、サンドミル、ジェットミル、カッターミル、ハンマーミル、振動ミル、コロイドミル、ロールミル、乳鉢、及び石臼からなる群の一種又は二種以上を用いることができる。中でも微細粒子が効率的に得られることから、ビーズミルを用いることが好ましい。
【００４０】
本発明の製造方法においては、銅粒子が酸化されることがないことから、ａ）工程を非酸化性ガス雰囲気下で行うことが好ましい。
【００４１】
該非酸化性ガスは、例えばヘリウム、窒素、ネオン、アルゴンからなる群より選ばれる少なくとも一種であることが好ましく、中でも窒素がコストの面から最も好ましい。また、非酸化性ガスの含有酸素濃度は１％以下であることが好ましく、０．０１％以下であることが特に好ましい。
【００４２】
本発明の導電性インク組成物は、銅粒子、配位性化合物及びギ酸銅粒子を含む組成物であり、その製造方法は、ａ）酸、及び表面保護剤を含んでなる洗浄用組成物で銅粒子を洗浄する工程を経て製造する。
【００４３】
本発明の導電性インク組成物の製造方法に用いる洗浄用組成物は、酸、及び表面保護剤を含んで成るものである。
【００４４】
洗浄洗浄組成物における酸は、銅粒子の表面酸化膜を除去できるものであれば、特に限定はなく、例えば硝酸、硫酸、次亜臭素酸、次亜塩素酸、亜硝酸、亜硫酸、臭化水素酸、塩酸、フッ化水素酸、ギ酸、酢酸、プロピオン酸、安息香酸、シュウ酸、グルタル酸、アジピン酸、マロン酸、コハク酸、マレイン酸、フマル酸、酒石酸、リンゴ酸、クエン酸等が挙げられ、その中でも硝酸、硫酸、塩酸、ギ酸、酢酸、シュウ酸、クエン酸等が好ましく、特に塩酸、ギ酸、クエン酸等が好ましい。これら酸は１種又は２種以上用いることができる。
【００４５】
洗浄洗浄組成物における表面保護剤は、銅粒子の表面酸化膜を酸で除去すると同時に、銅粒子の表面に吸着し、表面を保護し、再酸化の抑制、及び再凝集を抑制する効果を有する。
【００４６】
表面保護剤としては、銅粒子の表面に対して吸着能を有する化合物であれば、特に限定はなく、例えばエタンチオール、ｎ−プロパンチオール、ｎ−ブタンチオール、ｎ−ヘキサンチオール、シクロヘキサンチオール、ｎ−オクタンチオール、及び２−エチルヘキサンチオール、ｎ−ブチルアミン、ｔ−ブチルアミン、ｎ−ヘキシルアミン、シクロヘキシルアミン、ｎ−オクチルアミン、２−エチルヘキシルアミン、ｎ−デシルアミン、ｎ−ドデシルアミン、ｎ−テトラデシルアミン、ｎ−ヘキサデシルアミン、ピラゾール、１−メチルピラゾール、３−メチルピラゾール、４−メチルピラゾール、３，５−ジメチルピラゾール、３−フェニルピラゾール、イミダゾール、ベンゾイミダゾール、ピラジン、ピペラジン、Ｎ−メチルピペラジン、Ｎ−エチルピペラジン、Ｎ−（２−アミノエチル）ピペラジン、ホモピペラジン、トリアジン、１，２，３−トリアゾール、１，２，４−トリアゾール、ベンゾトリアゾール等が挙げられ、その中でもｎ−オクチルアミン、２−エチルヘキシルアミン、ｎ−デシルアミン、ｎ−ドデシルアミン、ピラゾール、３−フェニルピラゾール、イミダゾール、ベンゾイミダゾール、ピペラジン、ホモピペラジン、ベンゾトリアゾール等が好ましく、特にｎ−ドデシルアミン、ピラゾール、イミダゾール、ベンゾイミダゾール、ベンゾトリアゾール等が好ましい。これら酸は１種又は２種以上用いることができる。
【００４７】
表面保護剤は市販のものでもよいし、公知の方法により合成したものでもよく、純度としては、特に限定はなく、電子材料分野での使用を考慮すると、９５％以上が好ましく、９９％以上が特に好ましい。
【００４８】
洗浄用組成物における酸、及び表面保護剤の比率（組成比）は、特に制限はなく、コスト面、銅粒子の表面酸化膜の除去速度及び銅粒子表面の酸化や粒子同士の凝集防止の観点から、洗浄用組成物全量に対し、酸を１．０〜９９．９９９９重量％、表面保護剤を０．０００１〜９９重量％とすることが好ましく、酸が７０〜９９．９９９重量％、表面保護剤は０．００１〜３０重量％とすることが特に好ましい。
【００４９】
洗浄用組成物はさらに希釈剤を含んでも一向に差し支えない。
【００５０】
希釈剤としては、銅粒子を溶解及び／又は酸化せず、また表面保護剤と反応しないものであれば、特に限定はなく、例えば、水、アルコール類、エーテル類、ホルムアミド類、ピロリドン類、ラクトン類、エステル類、スルホキシド類からなる群より選ばれる少なくとも一種が挙げられる。
【００５１】
具体的には、アルコール類としては、例えばメタノール、エタノール、イソプロパノール、ブタノール、エチレングリコール、プロピレングリコール、ブタンジオール、ヘキサンジオール、ネオペンチルグリコール、シクロヘキサンジオール、シクロペンタンジオール、グリセリン、エチレングリコールモノメチルエーテル、ジエチレングリコールモノメチルエーテル、トリエチレングリコールモノメチルエーテル、プロピレングリコールモノメチルエーテル、ジエチレングリコールモノブチルエーテル等が挙げられ、エーテル類としては、例えばジエチレングリコールジメチルエーテル、ジエチレングリコールジエチルエーテル、トリエチレングリコールジメチルエーテル、トリエチレングリコールジエチルエーテル、テトラヒドロフラン、テトラヒドロピラン等が挙げられ、ホルムアミド類としては、例えばＮ−メチルホルムアミド、Ｎ，Ｎ−ジメチルホルムアミド等が挙げられ、ピロリドン類としては、例えばＮ−メチル−２−ピロリドン、Ｎ−エチル−２−ピロリドン、２−ピロリドン等が挙げられ、ケトン類としては、例えばアセトン、メチルエチルケトン、シクロヘキサノン、ジアセトンアルコール等が挙げられ、ラクトン類としては、例えばプロピオラクトン、ブチロラクトン等が挙げられ、エステル類としては、例えば酢酸エチル、乳酸エチル、乳酸ブチル、アセト酢酸エチル等が挙げられ、スルホキシド類としてはジメチルスルホキシド、メチルエチルスルホキシド等が挙げられ、これらより選ばれる少なくとも一種であることが好ましい。上記具体例に挙げた希釈剤の中では、酸、及び／又は表面保護剤との相溶性、及びコストの面から、メタノール、エタノール、イソプロピルアルコール、テトラヒドロフラン、Ｎ，Ｎ−ジメチルホルムアミド、ジメチルスルホキシドからなる群の中から１種若しくは、２種以上を組み合わせて用いることが好ましく、中でもエタノールを単独で用いるのが最も好ましい。希釈剤としては電子材料用に市販されている高純度のものを使用することができ、工業的に流通しているものを使用しても良い。
【００５２】
希釈剤の純度は、特に限定はなく、電子材料分野での使用を考慮すると、９５％以上が好ましく、９９％以上が特に好ましい。また、イオン性物質やパーティクル等を極力低減させたものが好ましい。
【００５３】
希釈剤の組成比は特に限定はなく、銅粒子表面の酸化膜を除去する能力に優れることから、例えば、洗浄用組成物全体の重量に対し、希釈剤の濃度が９９．９重量％以下であることが好ましい。
【００５４】
本発明におけるａ）工程での上記洗浄液組成物による銅粒子の洗浄は、銅粒子と洗浄液組成物を接触させることで洗浄することができ、接触させる方法自体は特に制限はなく、公知のいずれの方法も使用できる。例えば、洗浄液組成物への銅粒子の含浸の他、スプレーなどによる流通式の洗浄を実施することができる。中でも作業性の向上、設備の簡素化の面から洗浄液組成物への銅粒子の含浸による洗浄が好ましい。さらに、洗浄効果を高めるために、同時に攪拌、揺動、超音波または非酸化性ガスのバブリングなどを組み合わせることができる。なお、これら洗浄に使用する装置としては、通常公知のものを用いることができる。なお、上記洗浄の方法や条件は、処理する銅粒子の量や、コスト面を考慮し、適宜選択することができる。
【００５５】
また、洗浄液組成物により銅粒子を洗浄するときの温度は、特に制限はなく、銅粒子の再酸化抑制、良好な銅粒子表面酸化膜の除去性、及びユーティリティコスト低減のいずれの条件をも満たすことが必要なことから、洗浄液組成物の沸点にも拠るが、０〜１５０℃が好ましく、特に３０〜１２０℃が好ましい。また、洗浄の時間は、被処理銅粒子の量、銅粒子の表面酸化膜の厚み等により適宜選択すればよく、作業効率向上の観点から、８時間を越えないことが好ましく、１０分〜３時間が特に好ましい。
【００５６】
また、ａ）工程で洗浄液組成物により銅粒子を洗浄した後に、洗浄後の銅粒子に残存する酸や、余分な表面保護剤を除去するためにリンス洗浄を行うことが好ましい。
【００５７】
リンス洗浄に用いるリンス液としては、特に限定はなく、例えば、水、アルコール類、エーテル類、ホルムアミド類、ピロリドン類、ラクトン類、エステル類、スルホキシド類からなる群より選ばれる少なくとも一種や、無機酸の希薄水溶液、アルカリ金属塩の希薄水溶液等を用いることができ、インクとした後の除去性、コスト低減の観点から、アルコール類を用いることが好ましい。使用に適したアルコール類としては、例えば、メタノール、エタノール、イソプロパノール、ブタノール、エチレングリコール、プロピレングリコール、ブタンジオール、ヘキサンジオール、ネオペンチルグリコール、シクロヘキサンジオール、シクロペンタンジオール、グリセリン、エチレングリコールモノメチルエーテル、ジエチレングリコールモノメチルエーテル、トリエチレングリコールモノメチルエーテル、プロピレングリコールモノメチルエーテル、ジエチレングリコールモノブチルエーテル等が挙げられ、これらの中から１種を単独、若しくは２種以上を混合して用いることができる。また、リンス洗浄においても上記と同様に、リンス液を銅粒子に接触させることで行うことができ、その方法自体は特に制限はなく、公知のいずれの方法も使用できる。
【００５８】
本発明の銅粒子、配位性化合物及びギ酸銅粒子を含む導電性インク組成物は、上記の如くａ）酸、及び表面保護剤を含んでなる洗浄用組成物で銅粒子を洗浄する工程を経ることにより、体積抵抗値が３．０Ｘ１０−５〜３．０〜１０−６Ω・ｃｍと低い体積抵抗率（高い導電性）を有する組成物となるものである。
【００５９】
本発明の導電性インク組成物は，体積抵抗値が３．０Ｘ１０−５〜３．０〜１０−６Ω・ｃｍであり、好ましくは２．０Ｘ１０−５〜４．０〜１０−６Ω・ｃｍであり、特に好ましくは１．５Ｘ１０−５〜５．０〜１０−６Ω・ｃｍである。
【００６０】
本発明の導電性インク組成物における銅粒子、配位性化合物、及びギ酸銅粒子の濃度比は、特に限定するものではく、例えば、導電性インク組成物全量に対し、銅粒子が１〜９８重量％、配位性化合物が１〜９８重量％、及びギ酸銅粒子が１〜９８重量％の範囲であることが好ましい。
【００６１】
銅粒子の濃度をこの範囲とすることにより、インク中の銅粒子濃度が十分となり、電気的導通部位を形成する際、所望の膜厚とするために、何度も塗り重ねる必要がなく、また、固化することもないことから、好ましい。
【００６２】
また、配位性化合物の濃度をこの範囲とすることにより、銅粒子、及び／又はギ酸銅粒子が十分に分散し、また導電性インク組成物全量における銅の濃度が低下し、所望する膜厚の電気的導通部位を得るための導電性インク組成物の塗布量が増加することもないことから、好ましい。
【００６３】
さらに、ギ酸銅粒子の濃度をこの範囲とすることにより、ギ酸銅粒子から生じる金属銅の量が十分であり、十分な導電性を有する電気的導通部位を形成でき、導電性インク組成物の粘度上昇又は固化が起こることもないことから、好ましい。
【００６４】
本発明の導電性インク組成物は、本発明の導電性インク組成物において希釈剤を含有したものであってもよい。該希釈剤としては、例えば前記ａ）工程で使用できる希釈剤を挙げることができる。
【００６５】
本発明の導電性インク組成物において、銅の濃度が低下し、所望する膜厚の導電膜を得るために塗布量が増加することがないことから、希釈剤の濃度が１〜５０重量％の範囲であることが好ましい。
【００６６】
本発明の導電性インク組成物は、ａ）酸、及び表面保護剤を含んでなる洗浄用組成物で銅粒子を洗浄する工程を経て製造する導電性インク組成物であり、より導電性に優れるものとなることから。ａ）工程の後、さらにｂ）銅粒子、配位性化合物、及びギ酸銅粒子を混合する工程を経て製造する導電性インク組成物であることが好ましい。
【００６７】
ａ）工程で洗浄した銅粒子は、洗浄後、粉体、若しくはスラリーの状態でｂ）工程の原料として使用することが好ましい。銅粒子を粉体として得ようとした場合、銅粒子と洗浄液組成物との分離操作としては、特に限定するものではなく、例えば、濾過、沈降分離、遠心分離、及び銅粒子以外の成分の留去等の一般的な操作の少なくとも一種を行うことができる。
【００６８】
分離操作が濾過である場合、その濾過効率を向上させるため、貧溶媒を添加し銅粒子の凝集を促すことができる。貧溶媒としては、例えば、トルエン、キシレン、ヘキサン等の非極性溶媒から選ばれる１種若しくは相溶性のある２種以上の混合物を用いることができる。
【００６９】
分離操作が沈降分離、又は遠心分離である場合、公知の方法を用いることができる。
【００７０】
分離操作が銅粒子以外の成分の留去である場合、公知の方法を用いることができ、その方法は特に限定するものではなく、留去に必要な加熱温度が、９０℃以上である場合、減圧条件下で行うことが好ましい。
【００７１】
また、銅粒子をスラリー状態として得ようとした場合、酸や、余分な表面保護剤の残存を避けるために、リンス洗浄を行った後、銅粒子がリンス液中に分散したスラリーとすることが好ましい。銅粒子がリンス液中に分散したスラリーとする方法としては、特に限定するものではなく、例えば銅粒子と洗浄液組成物との混合物において、銅粒子を自然沈降や、遠心分離によって沈降させた後、洗浄液組成物を抜出すことにより除去し、次にリンス液を添加し、銅粒子がリンス液中に分散したスラリーとする方法等が挙げられる。
【００７２】
本発明の製造方法において、ｂ）工程ではａ）工程で洗浄した銅粒子、配位性化合物、及びギ酸銅粒子を混合し、銅粒子、配位性化合物、及びギ酸銅粒子を含む導電性インク組成物とする。
【００７３】
本発明の製造方法において、ｂ）工程で、銅粒子、配位性化合物、及びギ酸銅粒子を混合する方法については、特に制限はなく、公知の方法を利用できる。公知の方法としては、例えば、具体的には、ボールミル、ビーズミル、サンドミル、カッターミル、コロイドミル、ローラーミル、乳鉢、及び石臼からなる群の少なくとも一種を用いる混合方法を挙げることができる。これらの中でも効率的に混合を行うことができることからローラーミル、及び／又はビーズミルを用いる混合方法が好ましい。
【００７４】
混合する順序に関しても特に制限はなく、例えば、洗浄後の銅粒子に、順次、配位性化合物、及びギ酸銅粒子を添加する方法等が挙げられる。
【００７５】
また、銅粒子、配位性化合物、及びギ酸銅粒子の混合比は、特に限定するものではなく、例えば、導電性インク組成物全量に対し、銅粒子が１〜９８重量％、配位性化合物が１〜９８重量％、及びギ酸銅粒子が１〜９８重量％の範囲であることが好ましい。
【００７６】
銅粒子の濃度をこの範囲とすることにより、インク中の銅粒子濃度が十分となり、電気的導通部位を形成する際、所望の膜厚とするために、何度も塗り重ねる必要がなく、また、固化することもないことから、好ましい。
【００７７】
また、配位性化合物の濃度をこの範囲とすることにより、銅粒子、及び／又はギ酸銅粒子が十分に分散し、また導電性インク組成物全量における銅の濃度が低下し、所望する膜厚の電気的導通部位を得るための導電性インク組成物の塗布量が増加することもないことから、好ましい。
【００７８】
さらに、ギ酸銅粒子の濃度をこの範囲とすることにより、ギ酸銅粒子から生じる金属銅の量が十分であり、十分な導電性を有する電気的導通部位を形成でき、導電性インク組成物の粘度上昇又は固化が起こることもないことから、好ましい。
【００７９】
銅粒子、配位性化合物、及びギ酸銅粒子を混合するときの温度は、特に制限はなく、銅粒子の再酸化抑制、及びユーティリティコスト低減のいずれの条件をも満たすことが必要なことから、０〜８０℃が好ましく、特に１０〜５０℃が好ましい。また、混合の時間は、混合する方法、処理量等により適宜選択すればよいが、作業効率向上の観点から、８時間を越えないことが好ましく、１分〜３時間が特に好ましい。
【００８０】
本発明の製造方法において、ｂ）工程で銅粒子、配位性化合物、及びギ酸銅粒子を混合する際に、流動性、分散性を向上させるために、希釈剤を添加しても一向に差し支えない。
【００８１】
希釈剤としては、銅粒子、配位性化合物、及びギ酸銅粒子を溶解せず、また反応しないものであれば、特に限定するものではなく、例えば、アルコール類、エーテル類、エステル類、脂肪族炭化水素類、及び芳香族炭化水素類からなる群より選ばれる少なくとも一種が挙げられる。
【００８２】
具体的には、アルコール類としては、例えば、ヘキサノール、ヘプタノール、オクタノール、シクロヘキサノール、ベンジルアルコール、ターピネオール等が挙げられる。エーテル類としては、例えば、ジエチルエーテル、ジイソブチルエーテル、ジブチルエーテル、メチル−ｔ−ブチルエーテル、メチルシクロヘキシルエーテル、ジエチレングリコールジメチルエーテル、ジエチレングリコールジエチルエーテル、トリエチレングリコールジメチルエーテル、トリエチレングリコールジエチルエーテル、テトラヒドロフラン、テトラヒドロピラン、１，４−ジオキサン等が挙げられる。エステル類としては、例えば、ギ酸メチル、ギ酸エチル、ギ酸ブチル、酢酸メチル、酢酸エチル、酢酸ブチル、プロピオン酸メチル、プロピオン酸エチル、プロピオン酸ブチル、γ−ブチロラクトン等が挙げられる。脂肪族炭化水素類としては、例えば、ｎ−ペンタン、ｎ−ヘキサン、ｎ−ヘプタン、ｎ−オクタン、ｎ−ノナン、ｎ−デカン、ｎ−ウンデカン、ｎ−ドデカン、シクロヘキサン、デカリン等が挙げられる。芳香族炭化水素類としては、例えば、ベンゼン、トルエン、キシレン、エチルベンゼン、ｎ−プロピルベンゼン、ｉ−プロピルベンゼン、ｎ−ブチルベンゼン、メシチレン、クロロベンゼン、ジクロロベンゼン等が挙げられる。これらの中でもコスト、及び安全性の面から、ヘキサノール、ターピネオール、メチル−ｔ−ブチルエーテル、ジエチレングリコールジメチルエーテル、及びγ−ブチロラクトンからなる群より選ばれる少なくとも一種であることが好ましい。
【００８３】
希釈剤の純度は、特に限定するものではなく、電子材料分野での使用を考慮すると、９５％以上が好ましく、９９％以上がさらに好ましい。
【００８４】
希釈剤の濃度は特に限定するものではなく、例えば、銅粒子、配位性化合物、及びギ酸銅粒子の総重量に対し、希釈剤の濃度が１〜２０００重量％の範囲であることが好ましい。
【００８５】
また、希釈剤を添加した場合、銅粒子、配位性化合物、及びギ酸銅粒子の混合が終わった後に、必要に応じて除去することができる。除去する方法としては、特に限定するものではなく、希釈剤を留去する方法が挙げられる。留去の方法としては、公知の方法を用いることができ、その方法は特に限定するものではなく、留去に必要な加熱温度が、９０℃以上である場合、減圧条件下で行うことが好ましい。
【００８６】
本発明の製造方法においては、銅粒子が酸化されることがないことから、ｂ）工程を非酸化性ガス雰囲気下で行うことが好ましい。
【００８７】
該非酸化性ガスは、例えばヘリウム、窒素、ネオン、アルゴンからなる群より選ばれる少なくとも一種であることが好ましく、中でも窒素がコストの面から最も好ましい。また、非酸化性ガスの含有酸素濃度は１％以下であることが好ましく、０．０１％以下であることが特に好ましい。
【００８８】
本発明の製造方法においては、ａ）、ｂ）以外の工程を追加して実施しても一向に差し支えない。例えば、銅粒子を物理的に研磨する工程、超音波印加する工程、加熱する工程、分級する工程、濾過する工程、乾燥する工程、その他薬液で処理する工程などを適宜実施することができる。
【００８９】
本発明の導電膜インク組成物は、インクジェットやディスペンサー又はスクリーン印刷で基板上に描画し加熱処理することによりプリント配線に利用することができ、またそれ以外の用途としては、電極材料、触媒、着色剤、化粧品、近赤外線吸収剤、光記録材料、偏光材料、偽造防止用インク、電磁波シールド材等の材料等が挙げられる。
【実施例】
【００９０】
以下、実施例により本発明を具体的に説明するが、本発明はこれらの実施例により何ら限定して解釈されるものではない。
【００９１】
なお、以下の実施例において、銅粒子、及びギ酸銅粒子の平均粒子径は、透過型電子顕微鏡（ＴＥＭ）で、観測した視野の中から、粒子径が比較的そろっている箇所を３箇所選択し、１０，０００倍の倍率で撮影を行い、それぞれの写真から、粒子を計１００個選択し、その直径をものさしで測り、測定倍率を除して粒子径を算出し、これらの値を算術平均することにより求めた。ＴＥＭは日本電子製、商品名「ＪＥＭ−２０００ＦＸ」を使用した。
【００９２】
また、銅粒子の洗浄、及び導電性インク組成物の調製は窒素ガスを２０Ｌ／分で流通したグローブボックス内において行った。尚、グローブボックス中の酸素濃度は０．１％以下であった。
【００９３】
参考例１  ギ酸銅微粒子の調製
テトラヒドロフラン４０ｇにギ酸銅粉末（関東化学社製  平均粒子径：１２μｍ）２．２４ｇ、及びジルコニア製ビーズ（ニッカトー社製、商品名「ＹＺＴ  ボール」、サイズ：Φ０．１ｍｍ）１５０ｇ、オクチルアミン０．６５ｇを添加し、攪拌用モーターに連結した攪拌羽を用い、周速１０ｍ／秒で、１時間攪拌し粉砕を行った。次にこのスラリー状の混合物を、目開き０．０７５ｍｍの篩に通し、ジルコニア製ビーズを分離した。続いてこの、分離液にジルコニア製ビーズ（ニッカトー社製、商品名「ＹＺＴ  ボール」、サイズ：Φ０．０５ｍｍ）１５０ｇを添加し、攪拌用モーターに連結した攪拌羽を用い、周速１０ｍ／秒で、８時間攪拌し粉砕を行った。次にこのスラリー状の混合物を、目開き０．０２５ｍｍの篩に通し、ジルコニア製ビーズを分離し、ギ酸銅粒子２．０４ｇを得た。このギ酸銅粒子の平均粒子径を測定したところ、５２４ｎｍであった。
【００９４】
実施例１  銅粒子、ｎ−オクチルアミン、ギ酸銅粒子を含む導電性インク組成物の調製
ａ）塩酸、及び１，２，３−ベンゾトリアゾールを含む洗浄液組成物により洗浄した銅粒子の調製
５％塩酸５０ｍｌに表面保護剤として１，２，３−ベンゾトリアゾール（和光純薬社製  特級）２．４ｍｇを添加し、完全に溶解させ、窒素ガスを３０分バブリングしガス置換を行い洗浄用組成物（酸：９９．９９５重量％、表面保護剤：０．００５重量％）とした。
【００９５】
この洗浄用組成物に銅粒子（三井金属社製、平均粒子径２．４μｍ）１．６ｇを添加し、８０℃で１時間攪拌を行った。室温まで冷却し、遠心分離機で銅粒子を沈降させた後、上澄の洗浄液組成物を除去した。次にリンス液として予め窒素ガスを３０分バブリングしガス置換したエタノール（日本アルコール産業社製  純度９９％）５０ｍｌを銅粒子に加え、銅粒子を１０分攪拌し、リンス液を除去することでリンス洗浄を行った。上記と同様のリンス洗浄を更に２回繰り返し、洗浄処理した銅粒子を得た。
【００９６】
ｂ）導電性インク組成物の調製
予め窒素ガスを３０分バブリングしガス置換したテトラヒドロフラン（キシダ化学社製  特級）１０ｇに参考例１で調製したギ酸銅微粒子０．６５ｇ、脂肪族アミンであるｎ−オクチルアミン（和光純薬社製  特級）０．６５ｇを順次添加し、乳鉢で完全に分散状態になるまで十分に混練した。次に、ａ）で調製した銅粒子１．３５ｇを添加し、更に乳鉢で完全な分散状態になるまで十分に混練した。この混合物を、減圧条件で４０℃で、テトラヒドロフランと余分な水分を留去することで、ペースト状の導電性インク組成物（銅粒子：４９．８重量％、配位性化合物：２５．１重量％、ギ酸銅粒子：２５．１重量％）を調製した（以下、表記を簡潔にするため、ペーストＡと称する）。
【００９７】
実施例２  銅粒子、ヘキサメチレンイミン、ギ酸銅粒子を含む導電性インク組成物の調製
ａ）ギ酸、及びピラゾールを含む洗浄液組成物により洗浄した銅粒子の調製．
酸としてギ酸（キシダ化学社製  純度９８％）、表面保護剤としてピラゾール（和光純薬社製  特級）、リンス液として予め窒素ガスを３０分バブリングしガス置換した水を用い実施例１に記載の方法と同様の方法により、洗浄処理した銅粒子を得た。
【００９８】
ｂ）導電性インク組成物の調製
予め窒素ガスを３０分バブリングしガス置換したテトラヒドロフラン１０ｇに参考例１で調製したギ酸銅微粒子０．６５ｇ、複素環式アミンであるヘキサメチレンイミン（東京化成社製  特級）０．６５ｇ、希釈剤であるエチレングリコール（キシダ化学社製  特級）０．１３ｇを順次添加し、乳鉢で完全に分散状態になるまで十分に混練した。次に、ａ）で調製した銅粒子１．３５ｇを添加し、更に乳鉢で完全な分散状態になるまで十分に混練した。この混合物を、減圧条件で４０℃で、テトラヒドロフランと余分な水分を留去することで、ペースト状の導電性インク組成物（銅粒子：４８．４重量％、配位性化合物：２３．３重量％、ギ酸銅粒子：２３．３重量％、希釈剤：５．０重量％）を調製した（以下、表記を簡潔にするため、ペーストＢと称する）。
【００９９】
実施例３  銅粒子、３−ｎ−ブトキシプロピルアミン、ギ酸銅粒子を含む導電性インク組成物の調製
予め窒素ガスを３０分バブリングしガス置換したテトラヒドロフラン１０ｇに参考例１で調製したギ酸銅微粒子０．６５ｇ、一般式（１）で示されるアミン化合物である３−ｎ−ブトキシプロピルアミン０．６５ｇを順次添加し、乳鉢で完全に分散状態になるまで十分に混練した。次に、実施例２ａ）で調製した銅粒子１．３５ｇを添加し、更に乳鉢で完全な分散状態になるまで十分に混練した。この混合物を、減圧条件で４０℃で、テトラヒドロフランと余分な水分を留去することで、ペースト状の導電性インク組成物（銅粒子：４９．８重量％、配位性化合物：２５．１重量％、ギ酸銅粒子：２５．１重量％）を調製した（以下、表記を簡潔にするため、ペーストＣと称する）。
【０１００】
比較例１  未洗浄銅粒子、ｎ−オクチルアミン、ギ酸銅粒子を含む導電性インク組成物の調製
予め窒素ガスを３０分バブリングしガス置換したテトラヒドロフラン（キシダ化学社製  特級）１０ｇに参考例１で調製したギ酸銅微粒子０．６５ｇ、ｎ−オクチルアミン（和光純薬社製  特級）０．６５ｇを順次添加し、乳鉢で完全に分散状態になるまで十分に混練した。次に、洗浄を行っていない銅粒子１．３５ｇを添加し、更に乳鉢で完全な分散状態になるまで十分に混練した。この混合物を、減圧条件で４０℃で、テトラヒドロフランと余分な水分を留去することで、ペースト状の導電性インク組成物（銅粒子：４９．８重量％、配位性化合物：２５．１重量％、ギ酸銅粒子：２５．１重量％）を調製した（以下、表記を簡潔にするため、ペーストＤと称する）。
【０１０１】
実施例４〜６、比較例２  導電性評価．
ガラス基材上に、ペーストＡ〜Ｄを、スクリーン印刷法（スクリーン仕様、メッシュ数：２００、線径：４０μｍ、織厚：１１５μｍ、目開き：８７μｍ、空間率：４６．９％、ペースト透過体積：５３．９４ｍｇ／ｃｍ３）を用いてガラス基板に塗布し、幅２ｍｍ×長さ３０ｍｍ、膜厚５４μｍの均一な塗布膜とした。次に、窒素ガスを６Ｌ／分の流量で流通した加熱炉で、これらペーストを塗布したガラス基材を３０分間、加熱処理を行い、導電膜を得た。加熱温度は、表１に示した。形成された各導電膜について、表面抵抗値を四探針抵抗測定機（三菱化学社製商品名、「ロレスタＧＰ」）にて測定した。
【０１０２】
また、形成された各導電膜を切断し、断面を走査型電子顕微鏡（ＳＥＭ）で観察し、各導電膜の平均膜厚を評価した。すなわち、各導電膜について、走査型電子顕微鏡（ＳＥＭ）で観測した視野の中から、ランダムに３箇所選択し、５０００倍の倍率で撮影を行い、それぞれの写真において、導電膜の膜厚を計測し、これらの値を撮影倍率で除し、３箇所の膜厚を算術平均して得られた値を各導電膜の平均膜厚とした。
【０１０３】
導電性の評価は、各導電膜において、表面抵抗値と、走査型電子顕微鏡（ＳＥＭ）の観察結果から得られた平均膜厚から算出した以下の式に基づく体積抵抗値の比較により行った。
【０１０４】
体積抵抗率（Ω・ｃｍ）＝表面抵抗率（Ω／□）×膜厚（ｃｍ）。
【０１０５】
これら評価の結果を表１に併せて示す。
【０１０６】
【表１】
2012126815.tif 000004
【０１０７】
表１から明らかな通り、本発明の製造方法により製造した導電性インク組成物は優れた導電性（低い体積抵抗値）を示した。一方、洗浄してない銅粒子を含む導電性インク組成物を用いた比較例２では、明らかに導電性が低かった（高い体積抵抗値）。